(57)【要約】      （修正有）【課題】高い硬度を有する同等ダミー層反射防止コーティングフィルムの構造を提供する。【解決手段】一つの内層１０、一つの外層３０及び内層、外層の間に設ける一つの同等ダミー層２０を含む同等ダミー層反射防止コーティングフィルムの構造であって、内層及び外層はそれぞれ複数の高屈折率層１１、３１及び複数の低屈折率層１２、３２を積み重ねて完成する。同等ダミー層は下から上へ順に相互に積み重ねる複数同等高屈折率ダミー層２１及び複数の同等低屈折率ダミー層２２を含み、同等高屈折率ダミー層の屈折率は１.９〜３であり、且つ硬度は１５Ｇｐａより大きい材料とし、同等低屈折率ダミー層の屈折率は１.６より小さく、且つ硬度は１０Ｇｐａより大きい材料とする。【選択図】図３
0003226780.tif 000002
【実用新案登録請求の範囲】
【請求項１】
一つの内層、一つの同等ダミー層、一つの外層を含み、
内層は一つのガラス基板の上側面に設け、下から上へ順に相互に積み重ねる複数の高屈折率層及び複数の低屈折率層を含み、該内層の複数の高屈折率層は屈折率１.９〜３の材料とし、該内層の複数の低屈折率層は屈折率が１.６より小さい材料とし、
外層は最も上側に設け、下から上へ順に相互に積み重ねる複数の高屈折率層及び複数の低屈折率層を含み、該外層の高屈折率層、低屈折率層の材料は、該内層の高屈折率層、低屈折率層の材料と同じであり、及び、
同等ダミー層は該内層と該外層の間に設け、下から上へ順に相互に積み重ねる複数の同等高屈折率ダミー層及び複数の同等低屈折率ダミー層を含み、同等高屈折率ダミー層は屈折率１.９〜３、且つ硬度が１５Ｇｐａより大きい材料とし、該同等低屈折率ダミー層は屈折率が１.６より小さく、且つ硬度が１０Ｇｐａより大きい材料とすることを特徴とする同等ダミー層反射防止コーティングフィルムの構造。
【請求項２】
更に一つの保護層を含み、該保護層は該外層の二酸化ケイ素層の上側面に設け、材質は硬度が比較的高い酸窒化アルミニウムとすることを特徴とする請求項１記載の同等ダミー層反射防止コーティングフィルムの構造。
【請求項３】
前記該同等高屈折率層はＡｌＮ或いはＳｉＮのうちの如何なる一つとすることができ、該同等低屈折率層はＳｉＯ２或いはＡｌ２Ｏ３のうちの如何なる一つとすることを特徴とする請求項１或いは請求項２記載の同等ダミー層反射防止コーティングフィルムの構造。
【請求項４】
前記該内層及び外層の高屈折率はＡｌＮ、ＳｉＮ、Ｎｂ２Ｏ５或いはＴｉＯ２のうちの如何なる一つとすることができ、低屈折率層はＳｉＯ２或いはＡｌ２Ｏ３のうちの如何なる一つとすることを特徴とする請求項１或いは請求項２記載の同等ダミー層反射防止コーティングフィルムの構造。
【請求項５】
前記該同等高屈折率ダミー層と該同等低屈折率ダミー層の厚みの比例は約１０：１することを特徴とする請求項１或いは請求項２記載の同等ダミー層反射防止コーティングフィルムの構造。
【請求項６】
前記該同等ダミー層反射防止コーティングフィルムの厚みは５００〜５０００ｎｍとし、硬度は１３Ｇｐａより大きく、波領域は４００〜７００ｎｍの間にあり、可視光の平均反射率は８％より小さいことを特徴とする請求項１或いは請求項２記載の同等ダミー層反射防止コーティングフィルムの構造。
【請求項７】
前記該同等ダミー層の層数は４〜２０層とし、該同等ダミー層反射防止コーティングフィルムの厚みは１.５ｕｍとし、硬度は１６Ｇｐａ、波領域は４００〜７００ｎｍの間にあり、可視光の平均反射率は１〜２％以内であることを特徴とする請求項１或いは請求項２記載の同等ダミー層反射防止コーティングフィルムの構造。
【考案の詳細な説明】
【技術分野】
【０００１】
本考案は一種の反射防止コーティングフィルムの技術分野に関し、特に硬度を大幅に上げる同等ダミー層反射防止コーティングフィルムの構造に関する。
【背景技術】
【０００２】
従来技術の反射防止コーティングフィルム（Ａｎｔｉ Ｒｅｆｌｅｃｔｉｏｎ ｃｏａｔｉｎｇ、ＡＲＣ）は、図１に示すように、主に一つのガラス基板にコーティングし、多層の高屈折率及び低屈折率の透明金属（例えばＮｂ２ＯＸ或いはＴｉＯＸ及び酸化物（ＳｉＯＸ）の薄膜状を互いに積み重ねて完成する。反射防止コーティングフィルムの光学効果を保つために、通常外層はＳｉＯＸの薄膜にする。光線は屈折率が異なる媒質を通過する際に異なる現象が生じるため、異なる薄膜層の反射光が互いに破壊性干渉がある場合、反射光は相殺される。よって反射防止の効果に達することができる。目下反射防止コーティングフィルムは携帯電話のパネル、ヘッドアップディスプレイ、ソーラーパネル、携帯電話のレンズ、車用パネル、軍用及び工業パネルなど、広く応用されている。
【先行技術文献】
【特許文献】
【０００３】
【特許文献１】特開２０１４−７７８９４号公報
【考案の概要】
【考案が解決しようとする課題】
【０００４】
しかしながら、該従来の反射防止コーティングフィルムは（Ｎｂ２ＯＸ或いはＴｉＯＸ）及び酸化物（ＳｉＯＸ）の薄膜が相互に積み重ねた設計により、可視光の平均反射率を１％より小さくすることはできたが、Ｎｂ２ＯＸ、ＴｉＯＸ及びＳｉＯＸなどの材質の硬度が全て比較的低いため、積み重ねて形成する反射防止コーティングフィルムには、硬度が低い（約８Ｇｐａ）問題（図２の従来の反射防止コーティングフィルムの浸食試験のヘイズ値に示す通り）が存在することを鑑みて、更なる改善が必要であった。
【０００５】
そこで、本考案は、上記課題に鑑みて成されたもので、従来の反射防止コーティングフィルムに存在する硬度が低い問題を解決することを主な目的とする。
【課題を解決するための手段】
【０００６】
前記課題を解決するために、本考案は、同等ダミー層反射防止コーティングフィルムの構造を提供するものであり、それに含まれるのは一つの内層、一つの同等ダミー層及び一つの外層である。その中、該内層は一つのガラス基板の上側面に設け、下から上へ順に相互に積み重ねる複数の高屈折率層及び複数の低屈折率層を含み、該内層の複数の高屈折率層は屈折率１.９〜３の材料とし、該内層の複数の低屈折率層は屈折率が１.６より小さい材料とする。該外層は最も上側に設け、下から上へ順に相互に積み重ねる複数の高屈折率層及び複数の低屈折率層を含む。該外層の高屈折率層、低屈折率層の材料は、該内層の高屈折率層、低屈折率層の材料と同じである。該同等ダミー層は該内層と該外層の間に設け、下から上へ順に相互に積み重ねる複数の同等高屈折率ダミー層及び複数の同等低屈折率ダミー層を含む。該同等高屈折率ダミー層は屈折率１.９〜３、且つ硬度が１５Ｇｐａより大きい材料とし、該同等低屈折率ダミー層は屈折率が１.６より小さく、且つ硬度が１０Ｇｐａより大きい材料とする。
【考案の効果】
【０００７】
本考案の同等ダミー層反射防止コーティングフィルムにより、該同等ダミー層の構造設計を介し、反射率をやや犠牲にしても尚、許容範囲内でありながら、硬度を大幅に上げることができる。
【図面の簡単な説明】
【０００８】
【図１】従来技術の反射防止コーティングフィルムの構造略図である。
【図２】従来技術の反射防止コーティングフィルムの浸食試験のヘイズ値である。
【図３】本考案の構造略図である。
【図４】本考案の最良実施例の構造略図である。
【図５】本考案の最良実施例の光学アドミタンス軌道図である。
【図６】本考案の最良実施例の反射スペクトル図である。
【図７】本考案の最良実施例の浸食試験のヘイズ値である。
【考案を実施するための形態】
【０００９】
以下、本考案の構造と特徴および効果を、最良実施例と図面を参照しながら詳細に説明する。
【実施例１】
【００１０】
図３に示すのは、本考案の同等ダミー層反射防止コーティングフィルムＡであり、それに含まれるのは、一つの内層１０、一つの同等ダミー層２０、一つの外層３０及び一つの保護層４０である。
【００１１】
該内層１０は一つのガラス基板Ｂの上側面に設け、下から上へ順に相互に積み重ねる複数の高屈折率層１１及び複数の低屈折率層１２を含む。該複数の高屈折率層１１は屈折率１.９〜３の材料（例えばＡｌＮ、ＳｉＮ、Ｎｂ２Ｏ５或いはＴｉＯ２のうちの如何なる一つ）とすることができ、該複数の低屈折率層１２は屈折率が１.６より小さい材料  （例えばＳｉＯ２或いはＡｌ２Ｏ３のうちの如何なる一つ）とする。
【００１２】
該同等ダミー層２０は該内層１０の上側面に設け、下から上へ順に相互に積み重ねる複数の同等高屈折率ダミー層２１及び複数の同等低屈折率ダミー層２２を含む。該同等高屈折率ダミー層２１は屈折率１.９〜３、且つ硬度が１５Ｇｐａより大きい材料  （例えばＡｌＮ或いはＳｉＮのうちの如何なる一つ）とする。該同等低屈折率ダミー層２２は屈折率が１.６より小さく、且つ硬度が１０Ｇｐａより大きい材料（例えばＳｉＯ２或いはＡｌ２Ｏ３のうちの如何なる一つ）とする。また、該同等高屈折率ダミー層２１は該同等低屈折率ダミー層２２との厚みの比例は約１０：１である。
【００１３】
該外層３０は該同等ダミー層２０の上側面に設け、下から上へ順に相互に積み重ねる複数の高屈折率層３１及び複数の低屈折率層３２を含む。該外層３０の高屈折率層３１、低屈折率層３２の材料は、該内層１０の高屈折率層１１、低屈折率層１２の材料と同じである。
【００１４】
それにより、該内層１０、該同等ダミー層２０及び該外層３０によって組成する該同等ダミー層反射防止コーティングフィルムＡの厚みは５００〜５０００ｎｍであり、硬度は１３Ｇｐａより大きく、波領域は４００〜７００ｎｍの間にあり、可視光の平均反射率は８％より小さい。その中でも、該同等ダミー層２０の層数が４〜２０層の場合、該同等ダミー層反射防止コーティングフィルムＡの厚みは１.５ｕｍ、硬度は１６Ｇｐａ、波領域は４００〜７００ｎｍの間にあり、可視光の平均反射率は１〜２％以内がベストである。そうすれば、反射率をやや犠牲にしても尚、許容範囲内でありながら、硬度を大幅に上げることができる。
【００１５】
図４〜図７に示すのは、本考案の同等ダミー層反射防止コーティングフィルムＡの一つの最良実施例である。それにより同等ダミー層反射防止コーティングフィルムＡに含まれるのは一つの内層１０、一つの同等ダミー層２０、一つの外層３０及び一つの保護層４０である。
【００１６】
該内層１０は一つの高屈折率層１１及び一つの低屈折率層１２を含む。該高屈折率層１１は型番号Ｂ２７０の一つのガラス基板（Ｇｌａｓｓ Ｓｕｂｓｔｒａｔｅ）Ｂの上側面の窒化アルミニウム（ＡＬＮ）層にコーティングし、該低屈折層１２は該窒化アルミニウム層の上側面の二酸化ケイ素（ＳｉＯ２）層にコーティングする。該内層１０の窒化アルミニウム層の屈折率は２.０７７、厚みは１７.１ｎｍである。該内層１０の二酸化ケイ素層の屈折率は１.４６１、厚みは３２.７ｎｍである。
【００１７】
該同等ダミー層２０は該内層１０の上側面に設け、下から上へ順に相互に積み重ねる複数の同等高屈折率ダミー層２１及び複数の同等低屈折率ダミー層２２を含む。該同等高屈折率ダミー層２１は窒化アルミニウム層であり、且つ屈折率は２.０７７である。該同等低屈折率ダミー層２２は二酸化ケイ素層であり、屈折率は１.４６１である。本実施例において、該同等ダミー層２０は八層を有し、その中、第（１）層は窒化アルミニウム層、厚みは１５５.９ｎｍ、第（２）層は二酸化ケイ素層であり、厚み１４.４ｎｍ、第（３）層は窒化アルミニウム層、厚みは１７０．９ｎｍ、第（４）層は二酸化ケイ素層、厚みは１４．３ｎｍ、第（５）層は窒化アルミニウム層、厚みは１７２．１ｎｍ、第（６）層は二酸化ケイ素層、厚みは１４．５ｎｍ、第  （７）層は窒化アルミニウム層、厚みは１６６．７ｎｍ、第  （８）層は二酸化ケイ素層、厚みは17.1ｎｍである。
【００１８】
該外層３０は該同等ダミー層２０の上側面にある一つの高屈折率層３１及び一つの低屈折率層３２を含む。該高屈折率層３１は窒化アルミニウム  （ＡＬＮ）層、且つ屈折率は２．０７７、厚みは１４７．７ｎｍである。該低屈折率層は該高屈折率層の上側面に位置し、二酸化ケイ素（ＳｉＯ２）層３２であり、屈折率は１．４６１、厚みは６９．５ｎｍである。
【００１９】
該保護層４０は、該外層３０の低屈折率層３２の上側面に設け、材質は硬度が比較的高く、且つ屈折率が１．６７１の酸窒化アルミニウム（ＡｌＯＮ）であり、該保護層４０の厚みは１４．７ｎｍである。該硬度は二酸化ケイ素よりやや高い酸窒化アルミニウムを該保護層４０にすることで、該外層３０の低屈折率層３２を守ることができ、更に耐磨耗効果を高めることができる。
【符号の説明】
【００２０】
Ａ  同等ダミー層反射防止コーティングフィルム 
Ｂ  ガラス基板
１０  内層
１１  高屈折率層
１２  低屈折率層
２０  同等ダミー層
２１  同等高屈折率ダミー層
２２  同等低屈折率ダミー層
３０  外層
３１  高屈折率層
３２  低屈折率層
４０  保護層
【図１】
0003226780.tif 000003
【図２】
0003226780.tif 000004
【図３】
0003226780.tif 000005
【図４】
0003226780.tif 000006
【図５】
0003226780.tif 000007
【図６】
0003226780.tif 000008
【図７】
0003226780.tif 000009
【手続補正書】
【提出日】令和2年3月30日(2020.3.30)
【手続補正１】
【補正対象書類名】実用新案登録請求の範囲
【補正対象項目名】全文
【補正方法】変更
【補正の内容】
【実用新案登録請求の範囲】
【請求項１】
一つの内層、一つの同等ダミー層、一つの外層を含み、   内層は一つのガラス基板の上側面に設け、下から上へ順に相互に積み重ねる複数の高屈 折率層及び複数の低屈折率層を含み、該内層の複数の高屈折率層は屈折率１.９〜３の材 料とし、該内層の複数の低屈折率層は屈折率が１.６より小さい材料とし、   外層は最も上側に設け、下から上へ順に相互に積み重ねる複数の高屈折率層及び複数の 低屈折率層を含み、該外層の高屈折率層、低屈折率層の材料は、該内層の高屈折率層、低 屈折率層の材料と同じであり、及び、   同等ダミー層は該内層と該外層の間に設け、下から上へ順に相互に積み重ねる複数の同等高屈折率ダミー層及び複数の同等低屈折率ダミー層を含み、同等高屈折率ダミー層は屈 折率１.９〜３、且つ硬度が１５Ｇｐａより大きい材料とし、該同等低屈折率ダミー層は 屈折率が１.６より小さく、且つ硬度が１０Ｇｐａより大きい材料とすることを特徴とする同等ダミー層反射防止コーティングフィルムの構造。
【請求項２】
更に一つの保護層を含み、該保護層は該外層の二酸化ケイ素層の上側面に設け、材質は 硬度が比較的高い酸窒化アルミニウムとすることを特徴とする請求項１記載の同等ダミー層反射防止コーティングフィルムの構造。 
【請求項３】
該同等高屈折率ダミー層はＡｌＮ或いはＳｉＮのうちの如何なる一つとすることができ、 該同等低屈折率層はＳｉＯ２或いはＡｌ２Ｏ３のうちの如何なる一つとすることを特徴と する請求項１或いは請求項２記載の同等ダミー層反射防止コーティングフィルムの構造。
【請求項４】
該内層及び外層の高屈折率層はＡｌＮ、ＳｉＮ、Ｎｂ２Ｏ５或いはＴｉＯ２のうちの 如何なる一つとすることができ、低屈折率層はＳｉＯ２或いはＡｌ２Ｏ３のうちの如何なる一つとすることを特徴とする請求項１或いは請求項２記載の同等ダミー層反射防止コー ティングフィルムの構造。 
【請求項５】
該同等高屈折率ダミー層と該同等低屈折率ダミー層の厚みの比例は約１０：１する ことを特徴とする請求項１或いは請求項２記載の同等ダミー層反射防止コーティングフィルムの構造。 
【請求項６】
該同等ダミー層反射防止コーティングフィルムの厚みは５００〜５０００ｎｍとし 、硬度は１３Ｇｐａより大きく、波領域は４００〜７００ｎｍの間にあり、可視光の平均 反射率は８％より小さいことを特徴とする請求項１或いは請求項２記載の同等ダミー層反 射防止コーティングフィルムの構造。 
【請求項７】
該同等ダミー層の層数は４〜２０層とし、該同等ダミー層反射防止コーティングフィルムの厚みは１.５ｕｍとし、硬度は１６Ｇｐａ、波領域は４００〜７００ｎｍの間に あり、可視光の平均反射率は１〜２％以内であることを特徴とする請求項１或いは請求項２記載の同等ダミー層反射防止コーティングフィルムの構造。